FR 3122038 A1 20221021 FR 2104097 A 20210420 Dispositif optoélectronique comportant un empilement à puits quantiques multiples La présente description concerne un dispositif optoélectronique comportant un empilement (100) comprenant une alternance d'au moins une couche semiconductrice (101) d'un premier matériau et de couches semiconductrices (103) d'un deuxième matériau, chaque couche (101) du premier matériau étant prise en sandwich entre deux couches (103) du deuxième matériau et définissant un puits quantique, dans lequel le premier matériau est un matériau pérovskite inorganique, et le deuxième matériau est un matériau semiconducteur inorganique. Figure pour l'abrégé : Fig. 1 Dispositif optoélectronique comportant un empilement à puits quantiques multiples La présente description concerne de façon générale les dispositifs optoélectroniques, et vise plus particulièrement un dispositif optoélectronique comportant un empilement à puits quantiques multiples. Divers dispositifs optoélectroniques comportant des empilements à puits quantiques multiples ont été proposés. Un empilement à puits quantiques multiples est une structure de confinement de photons, permettant de contrôler la longueur d'onde d'émission ou d'absorption d'un dispositif optoélectronique. Un tel empilement comprend typiquement une alternance de couches semiconductrices d'un premier matériau et de couches semiconductrices d'un deuxième matériau, chaque couche du premier matériau étant prise en sandwich entre deux couches du deuxième matériau, le premier matériau ayant une bande interdite plus étroite que celle du deuxième matériau. Il serait souhaitable d'améliorer au moins en partie certains aspects des dispositifs optoélectroniques comportant des empilements à puits quantiques multiples. Un mode de réalisation prévoit un dispositif optoélectronique comportant un empilement comprenant une alternance d'au moins une couche semiconductrice d'un premier matériau et de couches semiconductrices d'un deuxième matériau, chaque couche du premier matériau étant prise en sandwich entre deux couches du deuxième matériau et définissant un puits quantique, dans lequel : - le premier matériau est un matériau pérovskite inorganique ; et - le deuxième matériau est un matériau semiconducteur inorganique. Selon un mode de réalisation, le deuxième matériau comprend un composé III-V. Selon un mode de réalisation, le premier matériau est un matériau pérovskite halogène inorganique. Selon un mode de réalisation, le deuxième matériau comprend un composé III-N. Selon un mode de réalisation, chaque couche du premier matériau a une épaisseur comprise entre 1 et 20 nm. Selon un mode de réalisation, chaque couche du deuxième matériau a une épaisseur comprise entre 1 et 100 nm. Selon un mode de réalisation, chaque couche du premier matériau a une structure cristalline alignée sur la structure cristalline de la couche sous-jacente du deuxième matériau, selon une relation d'épitaxie. Selon un mode de réalisation, le dispositif comporte en outre une LED, l'empilement à puits quantiques multiples étant disposé sur une face de la LED et étant adapté à convertir la lumière émise par la LED. Selon un mode de réalisation, la LED comprend une couche active émissive prise en sandwich entre une couche semiconductrice dopée d'un premier type de conductivité et une couche semiconductrice dopée d'un deuxième type de conductivité, et l'empilement à puits quantiques multiples revêt une face de la couche semiconductrice dopée du deuxième type de conductivité opposée à la couche active émissive. Selon un mode de réalisation, la couche active émissive de la LED comprend un empilement à puits quantiques multiples. Selon un mode de réalisation, l'empilement à puits quantiques multiples constitue une couche active émissive d'une LED. Selon un mode de réalisation, la LED comprend en outre une couche de transport d'électrons du côté d'une face de l'empilement à puits quantiques multiples et une couche de transport de trous du côté d'une autre face de l'empilement à puits quantiques multiples. Selon un mode de réalisation, la couche de transport d'électrons et la couche de transport de trous sont en des matériaux semiconducteurs inorganiques. Selon un mode de réalisation, la couche de transport d'électrons est en dioxyde de titane et la couche de transport de trous est en oxyde de nickel ou en Spiro-OMeTAD. Selon un mode de réalisation, l'empilement comprend une pluralité de couches semiconductrices du premier matériau. Un autre mode de réalisation prévoit un procédé de fabrication d'un dispositif optoélectronique tel que défini ci-dessus, dans lequel les couches du premier matériau et les couches du deuxième matériau sont déposées successivement dans une même chambre de dépôt de telle manière que chaque couche du premier matériau a une structure cristalline alignée sur la structure cristalline de la couche sous-jacente du deuxième matériau, selon une relation d'épitaxie. Selon un mode de réalisation, les couches du premier matériau et les couches du deuxième matériau sont déposées par dépôt laser pulsé. Ces caractéristiques et leurs avantages, ainsi que d'autres, seront exposés en détail dans la description suivante de modes de réalisation particuliers faite à titre non limitatif en relation avec les figures jointes parmi lesquelles : la est une vue en coupe représentant de façon schématique un empilement à puits quantiques multiples selon un mode de réalisation ; la est une vue en coupe représentant de façon schématique un exemple d'un dispositif optoélectronique comportant un empilement à puits quantiques multiples selon un mode de réalisation ; et la est une vue en coupe représentant de façon schématique un autre exemple d'un dispositif optoélectronique comportant un empilement à puits quantiques multiples selon un mode de réalisation. De mêmes éléments ont été désignés par de mêmes références dans les différentes figures. En particulier, les éléments structurels et/ou fonctionnels communs aux différents modes de réalisation peuvent présenter les mêmes références et peuvent disposer de propriétés structurelles, dimensionnelles et matérielles identiques. Par souci de clarté, seuls les étapes et éléments utiles à la compréhension des modes de réalisation décrits ont été représentés et sont détaillés. En particulier, la réalisation complète des dispositifs optoélectroniques décrits n'a pas été détaillée, la réalisation de ces dispositifs étant à la portée de la personne du métier à partir des indications de la présente description. Par la suite, seule la réalisation d'empilements à puits quantiques multiples des dispositifs optoélectroniques décrits a été détaillée. Sauf précision contraire, lorsque l'on fait référence à deux éléments connectés entre eux, cela signifie directement connectés sans éléments intermédiaires autres que des conducteurs, et lorsque l'on fait référence à deux éléments reliés (en anglais "coupled") entre eux, cela signifie que ces deux éléments peuvent être connectés ou être reliés par l'intermédiaire d'un ou plusieurs autres éléments. Dans la description qui suit, lorsque l'on fait référence à des qualificatifs de position absolue, tels que les termes "avant", "arrière", "haut", "bas", "gauche", "droite", etc., ou relative, tels que les termes "dessus", "dessous", "supérieur", "inférieur", etc., ou à des qualificatifs d'orientation, tels que les termes "horizontal", "vertical", etc., il est fait référence sauf précision contraire à l'orientation des figures. Sauf précision contraire, les expressions "environ", "approximativement", "sensiblement", et "de l'ordre de" signifient à 10 % près, de préférence à 5 % près. La est une vue en coupe représentant de façon schématique un empilement à puits quantiques multiples 100 selon un mode de réalisation. L'empilement 100 comprend une alternance d'une ou plusieurs couches semiconductrices 101 d'un premier matériau et de couches semiconductrices 103 d'un deuxième matériau, chaque couche 101 du premier matériau étant prise en sandwich entre deux couches 103 du deuxième matériau. Plus particulièrement, chaque couche 101 est en contact, par sa face inférieure, avec la face supérieure d'une couche 103, et, par sa face supérieure, avec la face inférieure d'une autre couche 103. Ainsi, si N désigne le nombre de couches 101, le nombre de couches 103 est égal à N+1. Le matériau des couches 101 présente une bande interdite plus étroite que celle du matériau des couches 103. Chaque première couche 101 définit un puits quantique. Les couches 103 sont des barrières quantiques. Le nombre N de puits quantiques de l'empilement est de préférence supérieur ou égal à 2. Dans l'exemple représenté, N est égal à 3. Les modes de réalisation décrits ne se limitent toutefois pas à ce cas particulier. A titre de variante, le nombre N de puits quantiques de l'empilement peut être supérieur à 3. Un tel empilement à puits quantiques multiples peut par exemple être utilisé comme élément de conversion photoluminescent dans un dispositif émissif, par exemple un écran d'affichage d'images ou un dispositif d'éclairage. Dans ce cas, l'empilement est placé en vis-à-vis d'une face d'émission d'une source lumineuse, par exemple une diode électroluminescente. L'empilement est alors adapté à absorber des photons à la longueur d'onde émission de la source lumineuse, et à réémettre des photons à une autre longueur d'onde. A titre de variante, un empilement à puits quantiques multiples du type décrit en relation avec la peut être utilisé comme couche active (auto-émissive) d'une source lumineuse, par exemple une diode électroluminescente. Selon un aspect des modes de réalisation décrits, le matériau des couches 101 est un matériau à structure pérovskite. Un avantage est que les matériaux à structure pérovskite, appelés ci-après matériaux pérovskites, présentent une efficacité quantique interne élevée, pouvant aller jusqu'à 100%. Un autre avantage est que les matériaux pérovskites présentent un coefficient d'absorption élevé. Un autre avantage est que les matériaux pérovskites peuvent être déposés à des températures relativement basses, par exemple inférieures à 400°C, ce qui permet notamment leur dépôt au-dessus d'un circuit intégré de type CMOS (de l'anglais "Complementary Metal Oxide Semiconductor" – métal oxyde semiconducteur complémentaire). Du fait des faibles épaisseurs requises pour assurer les fonctions de conversion ou d'émission lumineuse recherchées, les couches 101 et 103 peuvent être gravées facilement, ce qui permet de réaliser des éléments de conversion ou d'émission lumineuse présentant de très petites dimensions latérales. Il en résulte que les empilements à puits quantiques multiples à base de matériaux pérovskites sont particulièrement avantageux pour la réalisation d'éléments de conversion ou d'émission lumineuse dans des pixels de petites dimensions, par exemple pour la réalisation d'écrans d'affichage d'images couleur présentant un pas inter-pixel inférieur à 100 µm, par exemple inférieur à 20 µm, voire inférieur à 5 µm. Pour obtenir de bonnes performances de conversion ou d'émission lumineuse et une durée de vie importante, le matériau des couches 101 est de préférence un matériau pérovskite inorganique. A titre d'exemple, on pourra utiliser un matériau pérovskite à base de césium, de plomb et d'un ou plusieurs halogènes, par exemple du CsPbI 2 Br, du CsPbBr 3 , du CsPbCl 3 , ou encore du CsPbI 3 . A titre de variante, on pourra utiliser un matériau pérovskite de type MAPbI 3 . Plus généralement, d'autres matériaux pérovskites peuvent être choisis en fonction des propriétés de conversion ou d'émission recherchées. De façon générale, on utilisera de préférence un matériau pérovskite dit halogène inorganique, c’est-à-dire de type ABX 3 , où : - A est un élément inorganique, par exemple du césium (Cs), du plomb (Pb), du phosphore (K) ou du lithium (Li), - B est du plomb (Pb) de l'étain (Sn) ou du germanium (Ge), et - X est un halogène, par exemple le brome (Br), le chlore (Cl), l'iode (I) ou une combinaison d'halogènes. Le matériau des couches barrières 103 est de préférence un matériau semiconducteur inorganique. De façon préférentielle, le matériau des couches 103 comprend un composé III-V comprenant au moins un premier élément du groupe III, un deuxième élément du groupe V, et, éventuellement, un troisième élément, par exemple un élément du groupe III autre que le premier élément. A titre d'exemple, l'élément du groupe V est l'azote (N). Autrement dit, le matériau des couches 103 comprend un composé III-N. A titre d'exemple, le matériau des couches 103 est du nitrure de gallium (GaN), du nitrure d'aluminium (AlN), du nitrure de bore (BN), du nitrure d'indium (InN) ou un alliage d'un ou plusieurs de ces matériaux. L'empilement de la est de préférence formé par croissance épitaxiale. Ceci permet d'obtenir des couches 101 monocristallines, qui présentent l'avantage d'être plus stables dans le temps que des couches pérovskites polycristallines. En outre, l'encapsulation des couches 101 par des couches 103 inorganiques épitaxiées permet d'améliorer la stabilité dans le temps du matériau pérovskite, notamment en évitant une exposition à l'oxygène du matériau pérovskite. De plus, la réalisation de l'empilement par croissance épitaxiale permet de créer des contraintes dans les couches 101 et 103, ce qui permet d'améliorer la stabilité dans le temps des couches 101 de matériau pérovskite, notamment en prévenant la ségrégation des halogènes sous l'effet de l'exposition à la lumière. De façon préférentielle, les couches 101 et 103 de l'empilement sont déposées successivement par dépôt PLD (de l'anglais "Pulsed Laser Deposition" – dépôt laser pulsé) aussi appelé dépôt par ablation laser pulsée. Le dépôt PLD consiste à pulvériser ou ablater la surface d'une cible du matériau à déposer au moyen d'un laser pulsé, de manière à transférer le matériau dans un plasma, puis, via le plasma, sur le substrat de destination. Un avantage du dépôt PLD est qu'il permet de déposer des matériaux complexes tels que les matériaux pérovskites avec une bonne qualité cristalline, et ce à une température relativement basse, par exemple inférieure à 400°C, sans endommager le substrat de destination. De préférence, les couches 101 et 103 sont successivement déposées par PLD sans changer d'équipement de dépôt et sans extraire le substrat destination de la chambre de dépôt entre deux étapes successives de dépôt. En effet, un avantage du dépôt PLD est qu'il permet de commuter entre différentes cibles de matériaux de compositions différentes sans extraire le substrat destination de la chambre de dépôt. Ceci permet de ne pas exposer à l'air ou à l'oxygène les différentes couches de l'empilement entre les dépôts successifs. Un autre avantage est que le dépôt PLD est une méthode de dépôt douce. Autrement dit, le dépôt PLD se caractérise par un atterrissage doux ("soft landing" en anglais) des atomes de la cible sur le substrat destination. Ceci permet en particulier de ne pas endommager le matériau pérovskite des couches 101 lors du dépôt des couches barrières 103. L'épaisseur des couches 101 est choisie de façon à permettre un confinement quantique dans chaque couche 101. A titre d'exemple, chaque couche 101 présente une épaisseur comprise entre 1 et 20 nm. Chaque couche barrière 103 présente par exemple une épaisseur comprise entre 1 et 100 nm. La est une vue en coupe représentant de façon schématique un exemple d'un dispositif optoélectronique comportant un empilement à puits quantiques multiples 100 du type décrit en relation avec la . Le dispositif de la est une cellule émissive à LED, définissant par exemple un pixel d'un écran d'affichage émissif à LED. Le dispositif de la comprend un substrat de support 201, par exemple en saphir ou en silicium, et une LED 203 disposée sur la face supérieure du substrat 201. Dans cet exemple, la LED 203 comprend un empilement comportant, dans l'ordre à partir de la face supérieure du substrat 201, une couche semiconductrice 203a dopée d'un premier type de conductivité, une couche active émissive 203b, et une couche semiconductrice 203c dopée d'un second type de conductivité. Dans cet exemple, les couches 203a et 203c sont dopées respectivement de type N et de type P et forment respectivement la cathode et l'anode de la LED 203. A titre de variante, les couches 203a et 203c peuvent être interverties. Dans cet exemple, la couche émissive 203b est un empilement de puits quantiques multiples constitué d'une alternance de couches de puits quantiques d'un premier matériau et de couches barrières d'un deuxième matériau. A titre d'exemple, chacun des premier et deuxième matériaux comprend majoritairement un composé III-V comprenant au moins un premier élément du groupe III, un deuxième élément du groupe V, et, éventuellement, un troisième élément, par exemple un élément du groupe III autre que le premier élément. Chaque puits quantique est par exemple en nitrure de gallium. Dans l'exemple représenté, la couche 203b est en contact, par sa face inférieure, avec la face supérieure de la couche 203a, et, par sa face supérieure, avec la face inférieure de la couche 203c. Dans le dispositif de la , l'empilement 100 est disposé sur la face supérieure de la LED 203. Dans cet exemple, l'empilement 100 est un empilement de conversion photoluminescent adapté à absorber des photons à la longueur d'onde émission de la LED 203, et à réémettre des photons à une autre longueur d'onde. Ceci permet de convertir la lumière émise par la LED 203. On obtient ainsi une cellule émissive émettant à une longueur d'onde différente de la longueur d'onde d'émission de la LED 203. A titre d'exemple, les couches 203a, 203b et 203c de la LED 203 sont formées successivement par épitaxie, par exemple par MOCVD (de l'anglais "Metalorganic Chemical Vapour Deposition" – dépôt chimique en phase vapeur aux organométalliques), sur la face supérieure du substrat 201. L'empilement 100 peut ensuite être formé par dépôt PLD sur et en contact avec la face supérieure de la couche 203c. A titre de variante (non représentée), après la formation de l'empilement de LED 203, ce dernier peut être reporté sur un substrat de report, par exemple un circuit intégré de contrôle des LED, par exemple un circuit CMOS. Dans ce cas, la face supérieure (dans l'orientation de la ) de couche 203c est tournée vers le substrat de report et accolée à une face du substrat de report. Le substrat de croissance 201 peut ensuite être retiré, de façon à exposer la face de la couche 203a opposée au substrat de report. L'empilement 100 peut ensuite être formé par dépôt PLD sur et en contact avec la face de la couche 203c opposée au substrat de report. A titre d'exemple, non limitatif, la LED 203 est adaptée à émettre majoritairement de la lumière bleue, et l'empilement 100 est adapté à convertir la lumière bleue émise par la LED en lumière majoritairement rouge. Pour cela, les couches de puits quantiques 101 de l'empilement 100 sont par exemple en CsPbI3, par exemple d'épaisseur de l'ordre de 7 nm, et les couches barrières 103 de l'empilement 100 sont par exemple en GaN, par exemple en GaN non intentionnellement dopé, par exemple d'épaisseur de l'ordre de 15 nm. La est une vue en coupe représentant de façon schématique un autre exemple d'un dispositif optoélectronique comportant un empilement à puits quantiques multiples 100 du type décrit en relation avec la . La encore, le dispositif de la est une cellule émissive à LED, définissant par exemple un pixel d'un écran d'affichage émissif à LED. Le dispositif de la comprend un substrat de support 301, par exemple en saphir ou en silicium, et une LED 303 disposée sur la face supérieure du substrat 301. Dans cet exemple, la LED 303 comprend un empilement comportant, dans l'ordre à partir de la face supérieure du substrat 301, une première couche de transport de charges 303a, une couche active émissive 303b, et une deuxième couche de transport de charges 303c. Dans cet exemple, la couche émissive 303b est constituée par un empilement de puits quantiques multiples 100 à base de matériau pérovskite du type décrit en relation avec la . Dans l'exemple représenté, la couche 303b est en contact, par sa face inférieure, avec la face supérieure de la couche 303a, et, par sa face supérieure, avec la face inférieure de la couche 303c. A titre d'exemple, la couche 303a est une couche de transport d'électrons et la couche 303c est une couche de transport de trous. La couche 303a est par exemple en dioxyde de titane (TiO2). La couche 303c est par exemple en oxyde de nickel (NiO). A titre de variante, la couche 303c est en Spiro-OMeTAD (C81H68N4O8). Les couches 303a et 303c permettent d'injecter du courant dans l'empilement 100 de façon à provoquer l'émission de lumière par la LED. A titre de variante, les couches 303a et 303c peuvent être inversées. Dans l'exemple de la , le dispositif comprend en outre une couche métallique réfléchissante 305, aussi appelée couche miroir, entre la face supérieure du substrat 301 et la LED 303. Plus particulièrement, dans l'exemple représenté, la couche 305 est en contact, par sa face inférieure, avec la face supérieure du substrat 301, et, par sa face supérieure, avec la face inférieure de la couche 303a. La couche 305 est par exemple en platine. La couche 305 permet de renvoyer la lumière émise par la LED en direction de la face d'émission du dispositif, à savoir sa face supérieure dans cet exemple. La couche 305 forme en outre, dans cet exemple, une électrode inférieure de la LED. Dans l'exemple de la le dispositif comprend en outre une couche conductrice 307, transparente à la longueur d'onde d'émission de la LED, disposée du côté de la face supérieure de la couche 303c, par exemple sur et en contact avec la face supérieure de la couche 303c. La couche conductrice 307 forme une électrode supérieure de la LED. La couche 307 est par exemple en un oxyde conducteur transparent, par exemple en oxyde d'indium-étain (ITO), ou en oxyde de zinc (ZNO). La couche 307 peut être dopée à l'aluminium ou au cadmium. La couche 307 peut être recouverte d'une couche de passivation, non représentée, par exemple en nitrure de silicium. On obtient ainsi une cellule émissive émettant à une longueur d'onde fonction de la composition de l'empilement à puits quantiques multiples 100. A titre d'exemple, non limitatif, la LED 303 est adaptée à émettre majoritairement de la lumière rouge. Pour cela, les couches de puits quantiques 101 de l'empilement 100 sont par exemple en CsPbI3, par exemple d'épaisseur de l'ordre de 7 nm, et les couches barrières 103 de l'empilement 100 sont par exemple en GaN, par exemple en GaN non intentionnellement dopé, par exemple d'épaisseur de l'ordre de 15 nm. A titre d'exemple, les couches 305 et 303a sont d'abord formées successivement sur la face supérieure du substrat 301, par exemple par dépôt ALD (de l'anglais "Atomic Layer Deposition" – dépôt en couches monoatomiques) ou par toute autre méthode de dépôt adaptée. L'empilement 100 peut ensuite être formé sur la face supérieure de la couche 303a, par exemple par dépôt PLD. Les couches 303c et 307 sont ensuite formées successivement sur la face supérieure de l'empilement 100, par exemple par dépôt ALD ou par toute autre méthode de dépôt adaptée. Divers modes de réalisation et variantes ont été décrits. La personne du métier comprendra que certaines caractéristiques de ces divers modes de réalisation et variantes pourraient être combinées, et d’autres variantes apparaîtront à la personne du métier. En particulier, les modes de réalisation décrits ne se limitent pas aux exemples de matériaux et de dimensions mentionnés dans la présente description. En outre, bien que l'on ait décrit ci-dessus des exemples d'intégration d'empilements à puits quantiques multiples à base de matériaux pérovskite dans un pixel d'un dispositif d'affichage à LED, les modes de réalisation décrits ne se limitent pas à cette application particulière. A titre de variante, on pourra utiliser des empilements de conversion à puits quantiques multiples à base de matériaux pérovskite du type décrit ci-dessus dans des dispositifs d'éclairage à LED, ou encore dans des dispositifs de photo-détection, par exemple des photodiodes. Par ailleurs, bien que l'on ait décrit ci-dessus des exemples d'intégration d'empilements à puits quantiques multiples à base de matériaux pérovskites dans des dispositifs émissifs à base de LED planaires, les modes de réalisation pourront être adaptés à des dispositifs émissifs à base de LED tridimensionnelles, par exemple des LED à base de nanofils ou de microfils semiconducteurs, ou encore des LED pyramidales, par exemple micro ou nano pyramidales, par exemple du type décrit dans la demande de brevet FR3087942 ou dans la demande de brevet FR3089687 précédemment déposées par le demandeur. Une étape de planarisation de la surface du dispositif peut optionnellement être prévue avant le dépôt de l'empilement à puits quantiques multiples à base d'un matériau pérovskite. Par exemple, si l'empilement à puits quantiques multiples à base d'un matériau pérovskite est un convertisseur quantique, ce dernier peut être déposé soit directement sur les LED tridimensionnelles, soit sur la surface supérieure d'une couche de planarisation transparente préalablement déposée sur les LED tridimensionnelles. Par ailleurs, bien que l'on ait décrit ci-dessus uniquement des exemples de réalisation dans lesquels les couches barrières 103 de l'empilement à puits quantiques multiples à base d'un matériau pérovskite est en un composé III-V, les modes de réalisation décrits ne se limitent pas à ce cas particulier. Plus généralement, les couches 103 peuvent être en tout matériau semiconducteur inorganique, par exemple un matériau IV-IV, par exemple du carbure du silicium (SiC), ou encore un matériau II-VI, par exemple de l'oxyde de zinc (ZnO). Dispositif optoélectronique comportant un empilement (100) comprenant une alternance d'au moins une couche semiconductrice (101) d'un premier matériau et de couches semiconductrices (103) d'un deuxième matériau, chaque couche (101) du premier matériau étant prise en sandwich entre deux couches (103) du deuxième matériau et définissant un puits quantique, dans lequel : - le premier matériau est un matériau pérovskite inorganique ; et - le deuxième matériau est un matériau semiconducteur inorganique. Dispositif optoélectronique selon la revendication 1, dans lequel le deuxième matériau comprend un composé III-V. Dispositif optoélectronique selon la revendication 1 ou 2, dans lequel le premier matériau est un matériau pérovskite halogène inorganique. Dispositif optoélectronique selon l'une quelconque des revendications 1 à 3 dans lequel le deuxième matériau comprend un composé III-N. Dispositif selon l'une quelconque des revendications 1 à 4, dans lequel chaque couche (101) du premier matériau a une épaisseur comprise entre 1 et 20 nm. Dispositif selon l'une quelconque des revendications 1 à 5, dans lequel chaque couche (103) du deuxième matériau a une épaisseur comprise entre 1 et 100 nm. Dispositif selon l'une quelconque des revendications 1 à 6, dans lequel chaque couche (101) du premier matériau a une structure cristalline alignée sur la structure cristalline de la couche (103) sous-jacente du deuxième matériau, selon une relation d'épitaxie. Dispositif selon l'une quelconque des revendications 1 à 7, comportant en outre une LED (203), l'empilement (100) à puits quantiques multiples étant disposé sur une face de la LED (203) et étant adapté à convertir la lumière émise par la LED (203). Dispositif selon la revendication 8, dans lequel la LED (203) comprend une couche active émissive (203b) prise en sandwich entre une couche semiconductrice (203a) dopée d'un premier type de conductivité et une couche semiconductrice (203c) dopée d'un deuxième type de conductivité, et dans lequel l'empilement (100) à puits quantiques multiples revêt une face de la couche semiconductrice (203b) dopée du deuxième type de conductivité opposée à la couche active émissive (203b). Dispositif selon la revendication 9, dans lequel la couche active émissive (203b) de la LED (203) comprend un empilement à puits quantiques multiples. Dispositif selon l'une quelconque des revendications 1 à 7, dans lequel l'empilement (100) à puits quantiques multiples constitue une couche active émissive (303b) d'une LED (303). Dispositif selon la revendication 11 dans lequel la LED (303) comprend en outre une couche de transport d'électrons (303a) du côté d'une face de l'empilement (100) à puits quantiques multiples et une couche de transport de trous (303c) du côté d'une autre face de l'empilement (100) à puits quantiques multiples. Dispositif selon la revendication 12, dans lequel la couche de transport d'électrons (303a) et la couche de transport de trous (303c) sont en des matériaux semiconducteurs inorganiques. Dispositif selon la revendication 12, dans lequel la couche de transport d'électrons (303a) est en dioxyde de titane et dans lequel la couche de transport de trous (303c) est en oxyde de nickel ou en Spiro-OMeTAD. Dispositif selon l'une quelconque des revendications 1 à 14, dans lequel l'empilement (100) comprend une pluralité de couches semiconductrices (101) du premier matériau. Procédé de fabrication d'un dispositif optoélectronique selon l'une quelconque des revendications 1 à 15, dans lequel les couches (101) du premier matériau et les couches (103) du deuxième matériau sont déposées successivement dans une même chambre de dépôt de telle manière que chaque couche (101) du premier matériau a une structure cristalline alignée sur la structure cristalline de la couche (103) sous-jacente du deuxième matériau, selon une relation d'épitaxie. Procédé selon la revendication 16, dans lequel les couches (101) du premier matériau et les couches (103) du deuxième matériau sont déposées par dépôt laser pulsé.